(57)【要約】  止血組織パッチの接着強度を測定する方法。対向面に、露出した組織を通常は密封する側を備えた２つのパッチが接着する。液体は、止血剤を活性化するためにパッチの一方に置かれ、パッチは互いに接着するのに十分な時間互いに保持され、次いで引き離される。それらを剥離するのに必要な力が測定され、それによりパッチの接着強度の測定がもたらされる。文献の方法とは対照的に、本発明の方法は、優れた再現性を提供する。
2021518248.tif 000002
【特許請求の範囲】
【請求項１】
止血組織シーラントパッチの接着強度を測定する方法であって、前記止血組織シーラントパッチが、少なくとも１つの組織シーリング表面および止血剤を含み、前記方法が、
第１の止血組織シーラントパッチを第１の表面に接着させ、その結果、前記第１の止血組織シーラントパッチの前記組織シーリング表面が露出したままとなるようにするステップと、
第２の止血組織シーラントパッチを第２の表面に接着させ、その結果、前記第２の止血組織シーラントパッチの前記組織シーリング表面が露出したままとなるようにするステップと、
前記止血組織シーラントパッチの少なくとも一方で前記止血剤を活性化するステップと、
前記止血シーラントパッチの前記組織シーリング表面を第１の所定時間にわたって互いに押し付け、それにより前記止血シーラントパッチを互いに接着させるステップと、
前記第１の所定時間の後、前記組織シーリング表面を互いに押し付ける前記ステップにおいて加えられた力とは反対の方向に前記止血パッチに力を加えるステップと、および
前記止血シーラントパッチを互いに完全に剥離するのに必要な前記力を測定し、それにより前記止血組織パッチの前記接着強度を測定するステップと
を含む測定方法。
【請求項２】
前記第１および第２の止血組織シーラントパッチが円形であり、２ｃｍ２の面積によって特徴付けられる、請求項１に記載の方法。
【請求項３】
前記止血組織シーラントパッチを前記表面に接着させる前記ステップが、前記表面から前記パッチを剥離するのに少なくとも５０Ｎの力が必要となるように前記パッチのそれぞれを接着させるステップを含む、請求項１に記載の方法。
【請求項４】
前記止血組織シーラントパッチを前記表面に接着させる前記ステップが、糊付けおよび両面テープによるテーピングから選択される方法によって前記止血組織シーラントパッチを接着させるステップを含む、請求項１に記載の方法。
【請求項５】
前記止血剤を活性化する前記ステップが、所定量の流体を前記第１の止血組織シーラントパッチの前記露出面に塗布するステップを含む、請求項１に記載の方法。
【請求項６】
所定量の流体を塗布する前記ステップが、リン酸緩衝生理食塩水（ＰＢＳ）溶液を前記第１の止血シーラントパッチの前記露出面に塗布するステップを含む、請求項５に記載の方法。
【請求項７】
所定量の流体を塗布する前記ステップが、１２５μｌの１ｘＰＢＳ溶液を前記第１の止血シーラントパッチに塗布するステップを含む、請求項６に記載の方法。
【請求項８】
前記止血シーラントパッチの前記組織シーリング表面を第１の所定時間にわたって互いに押し付ける前記ステップが、前記組織シーリング表面を約５Ｎの力で互いに押し付けるステップを含む、請求項１に記載の方法。
【請求項９】
前記止血シーラントパッチの前記組織シーリング表面を第１の所定時間にわたって互いに押し付ける前記ステップが、前記組織シーリング表面を約５Ｎの力で約３分間にわたって互いに押し付けるステップを含む、請求項８に記載の方法。
【請求項１０】
前記止血シーラントパッチの前記組織シーリング表面を第１の所定時間にわたって互いに押し付ける前記ステップが、前記パッチを組織に接着させるのに十分な力と時間で前記組織シーリング表面を互いに押し付けるステップを含む、請求項１に記載の方法。
【請求項１１】
前記止血シーラントパッチの前記組織シーリング表面を第１の所定時間にわたって互いに押し付ける前記ステップの後に、前記表面を第２の所定時間にわたって押し付けることをやめる、請求項１に記載の方法。
【請求項１２】
前記第２の所定時間が約１０秒間である、請求項１１に記載の方法。
【発明の詳細な説明】
【技術分野】
【０００１】
関連公報への参照
本出願は、２０１８年３月２２日に提出された米国仮特許出願第６２／６４６，４０９号からの優先権を主張する。
【０００２】
本発明は、一般に、止血成分を含んだ組織シーラントパッチの物理的特性の測定に関する。詳細には、そのようなパッチの接着強度を測定する方法に関する。
【背景技術】
【０００３】
フィブリノーゲンとトロンビンの組合せやフィブリンなどの止血剤の他、生体適合性ポリマーなどの材料から作製された裏材を含む、組織シーラントフィルムおよびパッチは、当技術分野でよく知られている。そのようなフィルムおよびパッチの例は、例えば、米国特許第５６３１０１１号、同第６０５４１２２号、同第６０５６９７０号、同第６１６２２４１号、同第６６９９８４４号、および同第７１８９４１０号、ＰＣＴ（国際）特許出願公開第ＷＯ９６／４０１７４号、同第ＷＯ９９／２１９０８号、同第ＷＯ２００６／０４４８８２号、同第ＷＯ２００８／０１９１２８号、および同第ＷＯ２０１４／１７４５０９号、米国特許出願公開第２００６／０１５５２３５号、同第２００７／０１６２１２１号、同第２０１１／００７１４９８号、同第２０１１／０２８８４６２号、および同第２０１２／００７０４８５号、並びに欧州特許出願公開第２５５６８４２号に開示されている。これらすべての参照は、参照によりその全体が本明細書に組み込まれる。
【０００４】
パッチ設計と品質管理の両方の問題として、組織シーラントパッチの物理的特性、特に接着強度を正確かつ再現性よく測定できることが重要である。
【０００５】
米国特許第６０５６９７０号は、パッチ材料の機械的強度を測定する方法を開示しており、この方法では、パッチが引張強度試験機に入れられ、次いで材料が破断する最大負荷が測定される。
【０００６】
米国特許出願公開第２００７／０１６２１２１号は、２つのプラスチックタブを接着剤配合物で結合し、当該結合の強度を測定することによって、保護スリーブの縁部を組織に接着させるために使用されるシーラント組成物の接着強度を測定することが可能であることを開示している。この方法の詳細は提供されておらず、止血材料を含むパッチの接着強度を測定する方法は開示されていない。
【０００７】
米国特許出願公開第２０１２／００７０４８５号は、パッチ材料の引張強度の測定のためのＡＳＴＭ法Ｄ４１２−９８ａの使用を開示している。
【０００８】
欧州特許出願公開第２５５６８４２号は、組織シーラント化合物またはシーラント化合物を含有するフィルムの接着を測定するための定性的方法を開示しており、この方法では、シーラントをガラススライド上に配置し、水を添加し、シーラントの上にカバースリップを配置し、カバースリップがガラススライドに接着したことを観察することで、接着が経験的に検証される。
【０００９】
したがって、止血組織シーラントパッチの接着強度を測定するための正確かつ再現可能である定量的方法は、長い間感じられていたが満たされていないニーズであることがわかる。
【発明の概要】
【００１０】
本明細書に開示される発明は、この長い間感じられていたニーズを満たすように設計されている。発明者らは、驚くべきことに、止血シーラントによって接合された２つの同一の止血組織シーラントパッチを分離するのに必要な力を測定することによって、当技術分野でこれまでに知られている方法より信頼性が高く再現性のある、パッチの接着強度の測定方法が提供されることを発見した。
【００１１】
したがって、本発明の目的は、止血組織シーラントパッチの接着強度を測定する方法を開示することであり、当該止血組織シーラントパッチは、少なくとも１つの組織シーリング表面および止血剤を含み、当該方法は、以下のステップを含む。
【００１２】
第１の止血組織シーラントパッチを第１の表面に接着させ、その結果、当該第１の止血組織シーラントパッチの当該組織シーリング表面が露出したままとなるようにするステップ。
【００１３】
第２の止血組織シーラントパッチを第２の表面に接着させ、その結果、当該第２の止血組織シーラントパッチの当該組織シーリング表面が露出したままとなるようにするステップ。
【００１４】
前述の止血組織シーラントパッチの少なくとも一方で前述の止血剤を活性化するステップ。
【００１５】
前述の止血シーラントパッチの前述の組織シーリング表面を第１の所定時間にわたって互いに押し付け、それにより前述の止血シーラントパッチを互いに接着させるステップ。
【００１６】
前述の第１の所定時間の後、前述の組織シーリング表面を互いに押し付ける前述のステップにおいて加えられた力とは反対の方向に前述の止血パッチに力を加えるステップ。
【００１７】
前述の止血シーラントパッチを互いに完全に剥離するのに必要な力を測定し、それにより前述の止血組織パッチの接着強度を測定するステップ。
【００１８】
本発明のさらなる目的は、前述の第１および第２の止血組織シーラントパッチが円形であり、２ｃｍ２の面積を有することを特徴とする、そのような方法を開示することである。
【００１９】
本発明のさらなる目的は、前述の止血組織シーラントパッチを前述の表面に接着させる前述のステップが、前述の表面から前述のパッチを剥離するのに少なくとも５０Ｎの力が必要となるように前述のパッチのそれぞれを接着させるステップを含む、上記のいずれかに定義される方法を開示することである。
【００２０】
本発明のさらなる目的は、前述の止血組織シーラントパッチを前述の表面に接着させる前述のステップが、糊付けおよび両面テープによるテーピングから選択される方法によって前述の止血組織シーラントパッチを接着させるステップを含む、上記のいずれかに定義される方法を開示することである。
【００２１】
本発明のさらなる目的は、前述の止血剤を活性化する前述のステップが、所定量の流体を前述の第１の止血組織シーラントパッチの前述の露出面に塗布するステップを含む、上記のいずれかに定義される方法を開示することである。本発明のいくつかの好ましい実施形態では、所定量の流体を塗布する前述のステップは、リン酸緩衝生理食塩水（ＰＢＳ）溶液を前述の第１の止血シーラントパッチに塗布するステップを含む。本発明のいくつかの好ましい実施形態では、所定量の流体を塗布する前述のステップは、１２５μｌの１％ＰＢＳ溶液を前述の第１の止血シーラントパッチに塗布するステップを含む。
【００２２】
本発明のさらなる目的は、前述の止血シーラントパッチの前述の組織シーリング表面を第１の所定時間にわたって互いに押し付ける前述のステップが、約５Ｎの力で前述の組織シーリング表面を互いに押し付けるステップを含む、上記のいずれかに定義される方法を開示することである。本発明のいくつかの好ましい実施形態では、前述の止血シーラントパッチの前述の組織シーリング表面を第１の所定時間にわたって互いに押し付ける前述のステップは、前述の組織シーリング表面を約５Ｎの力で約３分間にわたって互いに押し付けるステップを含む。本発明のいくつかの好ましい実施形態では、前述の止血シーラントパッチの前述の組織シーリング表面を第１の所定時間にわたって互いに押し付ける前述のステップは、前述のパッチを組織に接着させるのに十分な力と時間で前述の組織シーリング表面を互いに押し付けるステップを含む。
【００２３】
本発明のさらなる目的は、前述の止血シーラントパッチの前述の組織シーリング表面を第１の所定時間にわたって互いに押し付ける前述のステップの後に、前述の表面を第２の所定時間にわたって押し付けることをやめる、上記のいずれかに定義される方法を開示することである。本発明のいくつかの好ましい実施形態では、前記第２の所定時間は約１０秒間である。
【００２４】
以下、図面を参照して本発明を説明する。
【図面の簡単な説明】
【００２５】
【図１】本明細書に開示される方法の一実施形態による、対向する表面にパッチを接着させるステップを示す図である。
【００２６】
【図２】本明細書に開示される方法の一実施形態による、流体を一方のパッチに添加し、それによって止血剤を活性化するステップを示す図である。
【００２７】
【図３】本明細書に開示される方法の一実施形態による、２つのパッチをそれらが互いに接着するまで互いに押し付けるステップの後のある時点における方法、および２つの表面が引き離されるときのそれら表面の移動の方向を示す図である。
【００２８】
【図４】本明細書に開示される方法の一実施形態による、２つのパッチが剥離し始めた瞬間におけるそれらパッチを示す図である。
【００２９】
【図５】本明細書に開示される方法の一実施形態による、剥離された後の２つのパッチを示し、当該方法によって、組織に対して露出されるパッチの側の接着強度の測定が提供されることを示す図である。
【００３０】
【図６】本明細書に開示される方法の一実施形態による、止血組織パッチの接着強度に関する測定の典型的な結果を示すグラフを示す図である。
【発明を実施するための形態】
【００３１】
以下の説明では、本発明の様々な態様を説明する。説明の目的で、本発明の完全な理解をもたらすために特定の詳細が示されている。本発明の本質的な性質に影響を与えることなく詳細が異なる本発明の他の実施形態があることは、当業者には明らかであろう。したがって、本明細書で説明されるすべての実施形態は、例示的なものにすぎないと見なされるべきであり、限定的であると見なされるべきではない。さらに、場合によっては、明確または簡潔にするために、互いに異なる方法のステップが個別に説明される。本明細書に開示された、本発明の方法に関する自己矛盾しないすべてのステップの組合せは、特定の組合せが明示的に説明されていない場合であっても、発明者らによって本発明の範囲内であると見なされる。
【００３２】
本明細書で使用する場合、「止血シーラントパッチ」という用語は、閉塞材料および止血剤を含む、身体部分の内外への流体の漏出を停止、遅延、または防止するためのデバイスまたは組成物を説明するために使用される。閉塞材料の非限定的な例としては、シートまたはフィルムに形成された生体適合性ポリマー、織布材料および不織布材料などが挙げられる。止血剤の非限定的な例としては、フィブリノーゲン／トロンビン混合物およびフィブリンが挙げられる。したがって、本明細書に定義される「止血シーラントパッチ」は、列挙されたこれら２つの構成要素を含む「包帯」、「包帯材」、「フィルム」などの用語によって文献で代替的に知られているデバイスを含み得る。
【００３３】
本明細書で使用される略語「ＰＢＳ」は、「リン酸緩衝生理食塩水」を表す。
【００３４】
以下の説明において、「約」という用語は、数量に適用される場合、公称値の±２５％の範囲を指す。
【００３５】
発明者らは、驚くべきことに、別の同様のパッチに対する止血パッチの接着力を測定することにより、パッチの接着力が肉などの組織代用物またはガラスなどの物質からそれを剥離するのに必要な力として測定される当技術分野で現在知られている方法より信頼性が高く再現性のある結果が得られることを見出した。その結果、本発明の方法では、止血剤の活性化によって２つのパッチが互いに接着され、次いでそれらを分離するのに必要な力が測定される。
【００３６】
次に、本発明の方法の１つの例示的な実施形態のフィルムからのスクリーンキャプチャであり、本方法の１つの好ましい実施形態における様々なステップを示す図１〜５を参照する。
【００３７】
次に、測定の設定を示す図１を参照する。２つの止血組織シーラントパッチ１００ａおよび１００ｂは、２つの対向面（それぞれ１０１ａおよび１０１ｂ）に接着し、実際の使用において組織と接触することになる側が露出したままとなる。図１に示される止血組織シーラントパッチは、ＰＣＴ特許出願公開第ＷＯ２０１４／１７４５０９号（以降’５０９号）に開示されたタイプのものであり、ポリエチレングリコール−ポリカプロラクトン−乳酸トリブロックコポリマーから作製されたフィルムの片方の表面に含まれたトロンビン／フィブリノーゲン／ＣａＣｌ２止血剤を含む。止血剤が一方の表面のみに塗布されるまたは含まれるパッチの場合、１００ａと１００ｂの両方で露出したままとなるのはこの表面である。表面への接着は、パッチ自体よりも表面にパッチをより強く接着させる任意の手段によって行うことができる。好ましい実施形態では、パッチは、接着力が少なくとも５０Ｎになるように表面に接着する。一例として、パッチは、セロハンテープまたはダクトテープなどの両面テープを使用することによって表面に接着させることができ、あるいはパッチを表面に糊付けすることができる。いくつかの実施形態では、２つの表面は、市販の材料試験機で使用されるか、それに組み込まれるか、またはその一体部分である、ピストンの対向面である。そのような機械は、正確で再現性のある結果を提供するので特に有用であり、一般に、本明細書に開示される方法を実行するようにプログラムすることができる。図示された実施形態は、装置が置かれたテーブルに垂直な軸に配向された２つのパッチを示しているが、本方法は、アクティブな表面が互いに面している限り、任意の絶対配向のパッチで使用されてもよい。
【００３８】
２つのパッチが対向面に接着した後、止血剤が活性化される。次に、本方法の一実施形態におけるこのステップを示す図２を参照する。この実施形態では、液体１２０のアリコートが、パッチの一方の露出面に塗布される。本発明の方法での使用に適した液体の１つの非限定的な例は、ＰＢＳである。止血剤を活性化するために十分な液体を添加する必要がある。例えば、図示された、２ｃｍ２の面積を有する’５０９号に開示されているタイプのパッチの場合、１ｘＰＢＳ溶液の１２５μｌアリコートが、止血剤の活性化をもたらすのに十分である。図２に示された方法の実施形態では、液体はピペットによってパッチの表面に導入されているが、液体をパッチ上に配置するための任意の適切な方法が使用されてもよい。
【００３９】
止血剤が活性化された後、２つのパッチが互いに押し付けられる。次に、本方法のこのステップを示す図３を参照する。２つのパッチは、互いに押し付けられ、すなわち、それらの表面が接触するまで、対向面に垂直な軸に沿って互いに向かって移動され、移動の方向は、図３の矢印によって示される。次に、パッチが互いに接着するのに十分な時間、それらは互いに保持される。図示されているパッチの場合、５Ｎの力で３分間パッチを押し付けると、パッチを相互に接着させるのに十分であることが見出されており、これらの条件は、生体内で組織シーラントパッチを接着させるために通常使用される力と時間を模倣している。本発明のいくつかの実施形態では、パッチへの力は、所定時間にわたって緩和される（すなわち、いかなる方向においてもパッチに力が加えられない）。この時間は通常、パッチが互いに押し付けられる時間より短く、通常は１０秒程度である。
【００４０】
次に、２つのパッチが引き離される。次に、本方法のこのステップを示す図４を参照する。図の矢印で示されているように、前のステップで使用された方向とは反対の方向に、対向面に対して垂直に力が加えられる。市販の材料試験機で測定を行う場合は、２つのピストンを一定の速度で移動させるように当該機を設定することで、それらピストンを離間するように移動させることが好ましい。この図は、２つのパッチがちょうど分離し始める時点を示している。プロセス中に測定された最大の力は、パッチの接着力として記録される。
【００４１】
次に、測定が完了した後のシステムを示す図５を参照する。図からわかるように、２つのパッチは無傷のままであり、測定が、止血剤の活性化後の２つのパッチ間の接着力に関するものであって、ピストンに対するパッチのもう一方の側の接着、ポリマー裏材の引張強度、またはポリマー裏材に対する止血材料の接着など他の何らかのパラメータに関するものではないことを実証している。
【００４２】
本明細書に開示される方法は、止血組織パッチの接着強度の再現可能かつ正確な測定を提供するため、品質管理プロトコルの一部として使用することもできる。本方法は精度と確度が高いため、疑わしい群が所定の基準を満たしているかどうかを判断するために使用できる。標準的な接着は、適切なプロトコルに従って作製されたことがわかっている複数のパッチの測定値から設定され、次いで、疑わしい群からの１つまたは複数のサンプルが試験される。疑わしいパッチの接着が標準測定値の範囲内である場合、疑わしい群は標準内で許容可能であると仮定でき、一方、疑わしいパッチの接着が確立された標準と有意に異なる場合、疑わしいパッチが標準に従って作製されなかったと仮定できる。
【実施例】
【００４３】
以下の例は、本明細書に開示された本発明を当業者が作製および使用するのを助けるために提示され、決して限定的であると解釈されるべきではない。
【００４４】
例１
ポリエチレン−カプロラクトン−乳酸トリブロックコポリマーから作製されたポリマー裏材の表面に含まれたトロンビン、フィブリノーゲン、およびＣａＣｌ２を含む止血剤を含む、’５０９号に開示されたタイプの止血パッチの接着強度の試験が行われた。２ｃｍ２の面積をそれぞれ有する２つの円形パッチのそれぞれを、両面粘着テープによって、止血剤を含んだ表面が露出したままとなるように両面ダクトテープを貼り付けた１０ｍｌシリンジのピストンに接着した。Ｔｅｓｔｏｍｅｔｒｉｃ  Ｍ２５０材料試験機のグリップにピストンを固定した。次に、１％ＰＢＳ溶液の１２５μｌアリコートを下のパッチに置き、続いて、２つのパッチを３分間にわたって５Ｎの力で互いに押し付けた。次に、力を１０秒間にわたって０Ｎに緩和し、それに続いて、５０ｍｍ  ｓ−１の一定の公称速度でグリップを離間するように移動させた。パッチの接着強度は、剥離に必要な最大の力として測定された。一連の二重反復試験の結果を表１に示す。平均の不確実性は１標準偏差である。
【表１】
2021518248.tif 000003
【００４５】
例２
次の例は、本明細書に開示されている方法と、それを品質管理に使用する方法の両方を示している。前の例で説明した方法と同じ方法で名目上作製されたパッチ群は、不正確な量のフィブリノーゲンシーラントで調製された疑いがある。試験として、いくつかの疑わしいパッチの接着強度を本明細書に開示される方法に従って用意し、正確なプロトコルに従って作製されたことが知られているパッチの接着強度、および５０％過剰のフィブリノーゲンシーラントが含まれたパッチの接着強度と比較した。結果（接着強度（Ｎ））を表２にまとめる。
【表２】
2021518248.tif 000004
【００４６】
表にまとめた結果からわかるように、疑わしい群のパッチの接着強度は５０％追加シーラントが添加されたパッチの接着強度と同様であることが見出された一方、通常のプロトコルに従って作製されたパッチの接着強度は、前の例で使用したパッチの接着強度と同じ実験誤差の範囲内であった。
【００４７】
次に、表２に報告された測定の結果を示すグラフを表す図６を参照する。
【図１】
2021518248.tif 000005
【図２】
2021518248.tif 000006
【図３】
2021518248.tif 000007
【図４】
2021518248.tif 000008
【図５】
2021518248.tif 000009
【図６】
2021518248.tif 000010
【手続補正書】
【提出日】令和2年11月19日(2020.11.19)
【手続補正１】
【補正対象書類名】明細書
【補正対象項目名】全文
【補正方法】変更
【補正の内容】
【発明の詳細な説明】
【技術分野】
【０００１】
関連公報への参照
本出願は、２０１９年３月１９日に提出された国際（ＰＣＴ）出願番号第ＰＣＴ／ＩＬ２０１９／０５０３０８号の国内段階出願であり、２０１８年３月２２日に提出された米国仮特許出願第６２／６４６，４０９号からの優先権を主張する。
【０００２】
本発明は、一般に、止血成分を含んだ組織シーラントパッチの物理的特性の測定に関する。詳細には、そのようなパッチの接着強度を測定する方法に関する。
【背景技術】
【０００３】
フィブリノーゲンとトロンビンの組合せやフィブリンなどの止血剤の他、生体適合性ポリマーなどの材料から作製された裏材を含む、組織シーラントフィルムおよびパッチは、当技術分野でよく知られている。そのようなフィルムおよびパッチの例は、例えば、米国特許第５６３１０１１号、同第６０５４１２２号、同第６０５６９７０号、同第６１６２２４１号、同第６６９９８４４号、および同第７１８９４１０号、ＰＣＴ（国際）特許出願公開第ＷＯ９６／４０１７４号、同第ＷＯ９９／２１９０８号、同第ＷＯ２００６／０４４８８２号、同第ＷＯ２００８／０１９１２８号、および同第ＷＯ２０１４／１７４５０９号、米国特許出願公開第２００６／０１５５２３５号、同第２００７／０１６２１２１号、同第２０１１／００７１４９８号、同第２０１１／０２８８４６２号、および同第２０１２／００７０４８５号、並びに欧州特許出願公開第２５５６８４２号に開示されている。
【０００４】
パッチ設計と品質管理の両方の問題として、組織シーラントパッチの物理的特性、特に接着強度を正確かつ再現性よく測定できることが重要である。
【０００５】
米国特許第６０５６９７０号は、パッチ材料の機械的強度を測定する方法を開示しており、この方法では、パッチが引張強度試験機に入れられ、次いで材料が破断する最大負荷が測定される。
【０００６】
米国特許出願公開第２００７／０１６２１２１号は、２つのプラスチックタブを接着剤配合物で結合し、当該結合の強度を測定することによって、保護スリーブの縁部を組織に接着させるために使用されるシーラント組成物の接着強度を測定することが可能であることを開示している。この方法の詳細は提供されておらず、止血材料を含むパッチの接着強度を測定する方法は開示されていない。
【０００７】
米国特許出願公開第２０１２／００７０４８５号は、パッチ材料の引張強度の測定のためのＡＳＴＭ法Ｄ４１２−９８ａの使用を開示している。
【０００８】
米国特許出願公開第２０１７／１５７２２２号は、フィブリンシーラントパッチの接着強度を測定する方法を開示している。そこに開示された方法では、フィブリンパッチを子ウシ真皮組織の表面に張り付け、生理食塩水で湿らせた。接着強度は、力−距離曲線の積分サイズから測定されるように、組織からパッチの９０度剥離試験を実行するために必要な平均の力を測定する張力計の使用によって測定される。
【０００９】
ＰＣＴ特許出願公開第ＷＯ２０１４／１７４５０９号（以降’５０９号）は、２分間、手で押し付けることによって、２ｃｍ×２ｃｍのパッチが一片の生肉に適用される、接着組織パッチの接着を測定する方法および、張力と圧縮力の測定器を使用することにより測定された、パッチを剥離するのに必要な力を開示している。
【００１０】
欧州特許出願公開第２５５６８４２号は、組織シーラント化合物またはシーラント化合物を含有するフィルムの接着を測定するための定性的方法を開示しており、この方法では、シーラントをガラススライド上に配置し、水を添加し、シーラントの上にカバースリップを配置し、カバースリップがガラススライドに接着したことを観察することで、接着が経験的に検証される。
【００１１】
したがって、止血組織シーラントパッチの接着強度を測定するための正確かつ再現可能である定量的方法は、長い間感じられていたが満たされていないニーズであることがわかる。
【発明の概要】
【００１２】
本明細書に開示される発明は、この長い間感じられていたニーズを満たすように設計されている。発明者らは、驚くべきことに、止血シーラントによって接合された２つの同一の止血組織シーラントパッチを分離するのに必要な力を測定することによって、当技術分野でこれまでに知られている方法より信頼性が高く再現性のある、パッチの接着強度の測定方法が提供されることを発見した。
【００１３】
したがって、本発明の目的は、止血組織シーラントパッチの接着強度を測定する方法を開示することであり、当該止血組織シーラントパッチは、少なくとも１つの組織シーリング表面および止血剤を含み、当該方法は、以下のステップを含む。
【００１４】
第１の止血組織シーラントパッチを第１の表面に接着させ、その結果、当該第１の止血組織シーラントパッチの当該組織シーリング表面が露出したままとなるようにするステップ。
【００１５】
第２の止血組織シーラントパッチを第２の表面に接着させ、その結果、当該第２の止血組織シーラントパッチの当該組織シーリング表面が露出したままとなるようにするステップ。
【００１６】
前述の止血組織シーラントパッチの少なくとも一方で前述の止血剤を活性化するステップ。
【００１７】
前述の止血シーラントパッチの前述の組織シーリング表面を第１の所定時間にわたって互いに押し付け、それにより前述の止血シーラントパッチを互いに接着させるステップ。
【００１８】
前述の第１の所定時間の後、前述の組織シーリング表面を互いに押し付ける前述のステップにおいて加えられた力とは反対の方向に前述の止血パッチに力を加えるステップ。
【００１９】
前述の止血シーラントパッチを互いに完全に剥離するのに必要な力を測定し、それにより前述の止血組織パッチの接着強度を測定するステップ。
【００２０】
本発明のさらなる目的は、前述の第１および第２の止血組織シーラントパッチが円形であり、２ｃｍ２の面積を有することを特徴とする、そのような方法を開示することである。
【００２１】
本発明のさらなる目的は、前述の止血組織シーラントパッチを前述の表面に接着させる前述のステップが、前述の表面から前述のパッチを剥離するのに少なくとも５０Ｎの力が必要となるように前述のパッチのそれぞれを接着させるステップを含む、上記のいずれかに定義される方法を開示することである。
【００２２】
本発明のさらなる目的は、前述の止血組織シーラントパッチを前述の表面に接着させる前述のステップが、糊付けおよび両面テープによるテーピングから選択される方法によって前述の止血組織シーラントパッチを接着させるステップを含む、上記のいずれかに定義される方法を開示することである。
【００２３】
本発明のさらなる目的は、前述の止血剤を活性化する前述のステップが、所定量の流体を前述の第１の止血組織シーラントパッチの前述の露出面に塗布するステップを含む、上記のいずれかに定義される方法を開示することである。本発明のいくつかの好ましい実施形態では、所定量の流体を塗布する前述のステップは、リン酸緩衝生理食塩水（ＰＢＳ）溶液を前述の第１の止血シーラントパッチに塗布するステップを含む。本発明のいくつかの好ましい実施形態では、所定量の流体を塗布する前述のステップは、１２５μｌの１％ＰＢＳ溶液を前述の第１の止血シーラントパッチに塗布するステップを含む。
【００２４】
本発明のさらなる目的は、前述の止血シーラントパッチの前述の組織シーリング表面を第１の所定時間にわたって互いに押し付ける前述のステップが、約５Ｎの力で前述の組織シーリング表面を互いに押し付けるステップを含む、上記のいずれかに定義される方法を開示することである。本発明のいくつかの好ましい実施形態では、前述の止血シーラントパッチの前述の組織シーリング表面を第１の所定時間にわたって互いに押し付ける前述のステップは、前述の組織シーリング表面を約５Ｎの力で約３分間にわたって互いに押し付けるステップを含む。本発明のいくつかの好ましい実施形態では、前述の止血シーラントパッチの前述の組織シーリング表面を第１の所定時間にわたって互いに押し付ける前述のステップは、前述のパッチを組織に接着させるのに十分な力と時間で前述の組織シーリング表面を互いに押し付けるステップを含む。
【００２５】
本発明のさらなる目的は、前述の止血シーラントパッチの前述の組織シーリング表面を第１の所定時間にわたって互いに押し付ける前述のステップの後に、前述の表面を第２の所定時間にわたって押し付けることをやめる、上記のいずれかに定義される方法を開示することである。本発明のいくつかの好ましい実施形態では、前記第２の所定時間は約１０秒間である。
【００２６】
以下、図面を参照して本発明を説明する。
【図面の簡単な説明】
【００２７】
【図１】本明細書に開示される方法の一実施形態による、対向する表面にパッチを接着させるステップを示す図である。
【００２８】
【図２】本明細書に開示される方法の一実施形態による、流体を一方のパッチに添加し、それによって止血剤を活性化するステップを示す図である。
【００２９】
【図３】本明細書に開示される方法の一実施形態による、２つのパッチをそれらが互いに接着するまで互いに押し付けるステップの後のある時点における方法、および２つの表面が引き離されるときのそれら表面の移動の方向を示す図である。
【００３０】
【図４】本明細書に開示される方法の一実施形態による、２つのパッチが剥離し始めた瞬間におけるそれらパッチを示す図である。
【００３１】
【図５】本明細書に開示される方法の一実施形態による、剥離された後の２つのパッチを示し、当該方法によって、組織に対して露出されるパッチの側の接着強度の測定が提供されることを示す図である。
【００３２】
【図６】本明細書に開示される方法の一実施形態による、止血組織パッチの接着強度に関する測定の典型的な結果を示すグラフを示す図である。
【発明を実施するための形態】
【００３３】
以下の説明では、本発明の様々な態様を説明する。説明の目的で、本発明の完全な理解をもたらすために特定の詳細が示されている。本発明の本質的な性質に影響を与えることなく詳細が異なる本発明の他の実施形態があることは、当業者には明らかであろう。したがって、本明細書で説明されるすべての実施形態は、例示的なものにすぎないと見なされるべきであり、限定的であると見なされるべきではない。さらに、場合によっては、明確または簡潔にするために、互いに異なる方法のステップが個別に説明される。本明細書に開示された、本発明の方法に関する自己矛盾しないすべてのステップの組合せは、特定の組合せが明示的に説明されていない場合であっても、発明者らによって本発明の範囲内であると見なされる。
【００３４】
本明細書で使用する場合、「止血シーラントパッチ」という用語は、閉塞材料および止血剤を含む、身体部分の内外への流体の漏出を停止、遅延、または防止するためのデバイスまたは組成物を説明するために使用される。閉塞材料の非限定的な例としては、シートまたはフィルムに形成された生体適合性ポリマー、織布材料および不織布材料などが挙げられる。止血剤の非限定的な例としては、フィブリノーゲン／トロンビン混合物およびフィブリンが挙げられる。したがって、本明細書に定義される「止血シーラントパッチ」は、列挙されたこれら２つの構成要素を含む「包帯」、「包帯材」、「フィルム」などの用語によって文献で代替的に知られているデバイスを含み得る。
【００３５】
本明細書で使用される略語「ＰＢＳ」は、「リン酸緩衝生理食塩水」を表す。
【００３６】
以下の説明において、「約」という用語は、数量に適用される場合、公称値の±２５％の範囲を指す。
【００３７】
発明者らは、驚くべきことに、別の同様のパッチに対する止血パッチの接着力を測定することにより、パッチの接着力が肉などの組織代用物またはガラスなどの物質からそれを剥離するのに必要な力として測定される当技術分野で現在知られている方法より信頼性が高く再現性のある結果が得られることを見出した。その結果、本発明の方法では、止血剤の活性化によって２つのパッチが互いに接着され、次いでそれらを分離するのに必要な力が測定される。
【００３８】
次に、本発明の方法の１つの例示的な実施形態のフィルムからのスクリーンキャプチャであり、本方法の１つの好ましい実施形態における様々なステップを示す図１〜５を参照する。
【００３９】
次に、測定の設定を示す図１を参照する。２つの止血組織シーラントパッチ１００ａおよび１００ｂは、２つの対向面（それぞれ１０１ａおよび１０１ｂ）に接着し、実際の使用において組織と接触することになる側が露出したままとなる。図１に示される止血組織シーラントパッチは、’５０９号に開示されたタイプのものであり、ポリエチレングリコール−ポリカプロラクトン−乳酸トリブロックコポリマーから作製されたフィルムの片方の表面に含まれたトロンビン／フィブリノーゲン／ＣａＣｌ２止血剤を含む。止血剤が一方の表面のみに塗布されるまたは含まれるパッチの場合、１００ａと１００ｂの両方で露出したままとなるのはこの表面である。表面への接着は、パッチ自体よりも表面にパッチをより強く接着させる任意の手段によって行うことができる。好ましい実施形態では、パッチは、接着力が少なくとも５０Ｎになるように表面に接着する。一例として、パッチは、セロハンテープまたはダクトテープなどの両面テープを使用することによって表面に接着させることができ、あるいはパッチを表面に糊付けすることができる。いくつかの実施形態では、２つの表面は、市販の材料試験機で使用されるか、それに組み込まれるか、またはその一体部分である、ピストンの対向面である。そのような機械は、正確で再現性のある結果を提供するので特に有用であり、一般に、本明細書に開示される方法を実行するようにプログラムすることができる。図示された実施形態は、装置が置かれたテーブルに垂直な軸に配向された２つのパッチを示しているが、本方法は、アクティブな表面が互いに面している限り、任意の絶対配向のパッチで使用されてもよい。
【００４０】
２つのパッチが対向面に接着した後、止血剤が活性化される。次に、本方法の一実施形態におけるこのステップを示す図２を参照する。この実施形態では、液体１２０のアリコートが、パッチの一方の露出面に塗布される。本発明の方法での使用に適した液体の１つの非限定的な例は、ＰＢＳである。止血剤を活性化するために十分な液体を添加する必要がある。例えば、図示された、２ｃｍ２の面積を有する’５０９号に開示されているタイプのパッチの場合、１ｘＰＢＳ溶液の１２５μｌアリコートが、止血剤の活性化をもたらすのに十分である。図２に示された方法の実施形態では、液体はピペットによってパッチの表面に導入されているが、液体をパッチ上に配置するための任意の適切な方法が使用されてもよい。
【００４１】
止血剤が活性化された後、２つのパッチが互いに押し付けられる。次に、本方法のこのステップを示す図３を参照する。２つのパッチは、互いに押し付けられ、すなわち、それらの表面が接触するまで、対向面に垂直な軸に沿って互いに向かって移動され、移動の方向は、図３の矢印によって示される。次に、パッチが互いに接着するのに十分な時間、それらは互いに保持される。図示されているパッチの場合、５Ｎの力で３分間パッチを押し付けると、パッチを相互に接着させるのに十分であることが見出されており、これらの条件は、生体内で組織シーラントパッチを接着させるために通常使用される力と時間を模倣している。本発明のいくつかの実施形態では、パッチへの力は、所定時間にわたって緩和される（すなわち、いかなる方向においてもパッチに力が加えられない）。この時間は通常、パッチが互いに押し付けられる時間より短く、通常は１０秒程度である。
【００４２】
次に、２つのパッチが引き離される。次に、本方法のこのステップを示す図４を参照する。図の矢印で示されているように、前のステップで使用された方向とは反対の方向に、対向面に対して垂直に力が加えられる。市販の材料試験機で測定を行う場合は、２つのピストンを一定の速度で移動させるように当該機を設定することで、それらピストンを離間するように移動させることが好ましい。この図は、２つのパッチがちょうど分離し始める時点を示している。プロセス中に測定された最大の力は、パッチの接着力として記録される。
【００４３】
次に、測定が完了した後のシステムを示す図５を参照する。図からわかるように、２つのパッチは無傷のままであり、測定が、止血剤の活性化後の２つのパッチ間の接着力に関するものであって、ピストンに対するパッチのもう一方の側の接着、ポリマー裏材の引張強度、またはポリマー裏材に対する止血材料の接着など他の何らかのパラメータに関するものではないことを実証している。
【００４４】
本明細書に開示される方法は、止血組織パッチの接着強度の再現可能かつ正確な測定を提供するため、品質管理プロトコルの一部として使用することもできる。本方法は精度と確度が高いため、疑わしい群が所定の基準を満たしているかどうかを判断するために使用できる。標準的な接着は、適切なプロトコルに従って作製されたことがわかっている複数のパッチの測定値から設定され、次いで、疑わしい群からの１つまたは複数のサンプルが試験される。疑わしいパッチの接着が標準測定値の範囲内である場合、疑わしい群は標準内で許容可能であると仮定でき、一方、疑わしいパッチの接着が確立された標準と有意に異なる場合、疑わしいパッチが標準に従って作製されなかったと仮定できる。
【実施例】
【００４５】
以下の例は、本明細書に開示された本発明を当業者が作製および使用するのを助けるために提示され、決して限定的であると解釈されるべきではない。
【００４６】
例１
ポリエチレン−カプロラクトン−乳酸トリブロックコポリマーから作製されたポリマー裏材の表面に含まれたトロンビン、フィブリノーゲン、およびＣａＣｌ２を含む止血剤を含む、’５０９号に開示されたタイプの止血パッチの接着強度の試験が行われた。２ｃｍ２の面積をそれぞれ有する２つの円形パッチのそれぞれを、両面粘着テープによって、止血剤を含んだ表面が露出したままとなるように両面ダクトテープを貼り付けた１０ｍｌシリンジのピストンに接着した。Ｔｅｓｔｏｍｅｔｒｉｃ  Ｍ２５０材料試験機のグリップにピストンを固定した。次に、１％ＰＢＳ溶液の１２５μｌアリコートを下のパッチに置き、続いて、２つのパッチを３分間にわたって５Ｎの力で互いに押し付けた。次に、力を１０秒間にわたって０Ｎに緩和し、それに続いて、５０ｍｍ  ｓ−１の一定の公称速度でグリップを離間するように移動させた。パッチの接着強度は、剥離に必要な最大の力として測定された。一連の二重反復試験の結果を表１に示す。平均の不確実性は１標準偏差である。
【表１】
2021518248.tif 000011
【００４７】
例２
次の例は、本明細書に開示されている方法と、それを品質管理に使用する方法の両方を示している。前の例で説明した方法と同じ方法で名目上作製されたパッチ群は、不正確な量のフィブリノーゲンシーラントで調製された疑いがある。試験として、いくつかの疑わしいパッチの接着強度を本明細書に開示される方法に従って用意し、正確なプロトコルに従って作製されたことが知られているパッチの接着強度、および５０％過剰のフィブリノーゲンシーラントが含まれたパッチの接着強度と比較した。結果（接着強度（Ｎ））を表２にまとめる。
【表２】
2021518248.tif 000012
【００４８】
表にまとめた結果からわかるように、疑わしい群のパッチの接着強度は５０％追加シーラントが添加されたパッチの接着強度と同様であることが見出された一方、通常のプロトコルに従って作製されたパッチの接着強度は、前の例で使用したパッチの接着強度と同じ実験誤差の範囲内であった。
【００４９】
次に、表２に報告された測定の結果を示すグラフを表す図６を参照する。
【国際調査報告】
2021518248.tif 000013
2021518248.tif 000014